(57)【特許請求の範囲】
【請求項１】
ガラス基板上に磁性層が成膜されたサーボ情報書き込み用の磁気記録媒体の製造方法であって、
前記ガラス基板に、座屈変形及び曲げ変形の少なくともいずれかの変形を生じることを含み、
前記磁気記録媒体は、前記ガラス基板の直径方向の両端部を下面側から支持し、前記ガラス基板の中央部上面に荷重を４８時間加えた後に荷重を取り除き、荷重を取り除いた後５時間経過時の平坦度と、
荷重を加える前の平坦度との差の絶対値を擬弾性変形量Ａとした場合に、
前記擬弾性変形量Ａが２．０μｍ以下であり、
前記ガラス基板のガラスは、Ａｌ２Ｏ３を５ｍｏｌ％以上含有しており、
Ｂ２Ｏ３の含有量が０．１ｍｏｌ％以上１５ｍｏｌ％以下、または含有するアルカリ金属酸化物は１種類以下であり、アルカリ金属酸化物の含有量が０ｍｏｌ％以上２５ｍｏｌ％以下、またはアルカリ金属酸化物を２種類以上含有し、アルカリ金属酸化物の含有量が０ｍｏｌ％より多く２０ｍｏｌ％以下である磁気記録媒体の製造方法。
【請求項２】
前記磁気記録媒体は、前記ガラス基板の直径方向の両端部を下面側から支持し、前記ガラス基板の中央部上面に荷重を４８時間加えた後に荷重を取り除き、荷重を取り除いた後５時間経過時の平坦度と、
荷重を取り除いた後４８時間経過時の平坦度との差の絶対値を擬弾性変形量Ｂとした場合に、
前記擬弾性変形量Ｂが１．５μｍ以下である請求項１に記載の磁気記録媒体の製造方法。
【請求項３】
前記磁気記録媒体は、前記ガラス基板の直径方向の両端部を下面側から支持し、前記ガラス基板の中央部上面に荷重を４８時間加えた後に荷重を取り除き、荷重を取り除いた後、５時間経過時の平坦度である擬弾性変形量Ｃが２．５μｍ以下である請求項１または２に記載の磁気記録媒体の製造方法。
【請求項４】
前記磁気記録媒体の製造方法は
前記ガラス基板上に磁性層を成膜する磁性層成膜工程と、前記磁気記録媒体をカセット内に保持する磁気記録媒体保持工程と、から選択される１以上の工程を有しており、
前記磁性層成膜工程と、前記磁気記録媒体保持工程と、から選択された１以上の工程において、前記ガラス基板に座屈変形及び曲げ変形の少なくともいずれかの変形を生じる、請求項１〜３のいずれか一項に記載の磁気記録媒体の製造方法。
【請求項５】
前記ガラス基板のガラスが、Ａｌ２Ｏ３を５ｍｏｌ％以上２０ｍｏｌ％以下含有する、請求項１〜４のいずれか一項に記載の磁気記録媒体の製造方法。
【請求項６】
前記ガラス基板のガラスが、
ＳｉＯ２を５５ｍｏｌ％以上７５ｍｏｌ％以下と、
アルカリ土類金属酸化物を０ｍｏｌ％以上３０ｍｏｌ％以下と、
を含有する請求項１〜５のいずれか一項に記載の磁気記録媒体の製造方法。
【請求項７】
ガラス基板上に磁性層が成膜されたサーボ情報書き込み用の磁気記録媒体であって、
前記磁気記録媒体は、前記ガラス基板の直径方向の両端部を下面側から支持し、前記ガラス基板の中央部上面に荷重を４８時間加えた後に荷重を取り除き、荷重を取り除いた後５時間経過時の平坦度と、
荷重を加える前の平坦度との差の絶対値を擬弾性変形量Ａとした場合に、
前記擬弾性変形量Ａが２．０μｍ以下であり、
前記ガラス基板のガラスは、Ａｌ２Ｏ３を５ｍｏｌ％以上含有しており、
Ｂ２Ｏ３の含有量が０．１ｍｏｌ％以上１５ｍｏｌ％以下、または、含有するアルカリ金属酸化物は１種類以下であり、アルカリ金属酸化物の含有量が０ｍｏｌ％以上２５ｍｏｌ％以下、またはアルカリ金属酸化物を２種類以上含有し、アルカリ金属酸化物の含有量が０ｍｏｌ％より多く２０ｍｏｌ％以下である磁気記録媒体。
【請求項８】
前記磁気記録媒体は、前記ガラス基板の直径方向の両端部を下面側から支持し、前記ガラス基板の中央部上面に荷重を４８時間加えた後に荷重を取り除き、荷重を取り除いた後５時間経過時の平坦度と、
荷重を取り除いた後４８時間経過時の平坦度との差の絶対値を擬弾性変形量Ｂとした場合に、
前記擬弾性変形量Ｂが１．５μｍ以下である請求項７に記載の磁気記録媒体。
【請求項９】
前記磁気記録媒体は、前記ガラス基板の直径方向の両端部を下面側から支持し、前記ガラス基板の中央部上面に荷重を４８時間加えた後に荷重を取り除き、荷重を取り除いた後、５時間経過時の平坦度である擬弾性変形量Ｃが２．５μｍ以下である請求項７または８に記載の磁気記録媒体。
【請求項１０】
前記ガラス基板のガラスが、Ａｌ２Ｏ３を５ｍｏｌ％以上２０ｍｏｌ％以下含有する、請求項７〜９のいずれか一項に記載の磁気記録媒体。
【請求項１１】
前記ガラス基板のガラスが、
ＳｉＯ２を５５ｍｏｌ％以上７５ｍｏｌ％以下と、
アルカリ土類金属酸化物を０ｍｏｌ％以上３０ｍｏｌ％以下と、
を含有する請求項７〜１０のいずれか一項に記載の磁気記録媒体。
【発明の詳細な説明】
【技術分野】
【０００１】
本発明は、磁気記録媒体の製造方法および磁気記録媒体に関する。
【背景技術】
【０００２】
磁気記録装置等に用いられる磁気記録媒体用基板としては、従来、アルミニウム合金基板が使用されてきたが、高記録密度化の要求に伴い、アルミニウム合金基板に比べて硬く、平坦性や平滑性に優れるガラス基板が主流となってきている。
【０００３】
近年、磁気記録媒体はさらに高記録密度化、高速回転化が進んできたことにより、磁気記録媒体の半径／トラック位置情報を記録しているサーボ情報を磁気ヘッドが見失い、読み取り／書き込みエラー（以下、エラーとも記載する）が発生する現象が従来よりも多く発生するようになってきている。
【０００４】
このようなエラーの発生は、高記録密度化に伴う狭トラック幅化、高速回転化に伴うディスクフラッタリングの発生による機械的振動が原因であると考えられてきた。
【０００５】
このため、このようなエラーを抑制するため、例えば、磁気記録媒体用のガラス基板の材料として比弾性が高い材料を使用し、フラッタリングを抑制することが行われてきた。なお、比弾性とは比ヤング率ともいい、ヤング率をガラスの密度で割った量で、軽くて強い、軽くて変形しにくい、という特性をあらわす指針となる量である。
【０００６】
また、特許文献１には、厚さ方向の対称性が所定の範囲内の磁気記録媒体用ガラス基板を選択することにより、ハードディスクとしたときに磁気記録媒体に記録されたサーボ情報のエラーを少なくする磁気ディスク用ガラス基板の製造方法が記載されている。
【先行技術文献】
【特許文献】
【０００７】
【特許文献１】特開２０１０−２７７６７９号公報
【発明の概要】
【発明が解決しようとする課題】
【０００８】
上記のように磁気記録媒体用のガラス基板を選択することにより磁気記録媒体のエラーの発生を抑制する方法が従来から検討されてきたが、エラーの発生を十分には抑制できていなかった。
【０００９】
そこで、本発明は上記従来技術が有する問題に鑑み、エラーの発生率の低い磁気記録媒体の製造方法を提供することを目的とする。
【課題を解決するための手段】
【００１０】
上記課題を解決するため本発明はガラス基板上に磁性層が成膜されたサーボ情報書き込み用の磁気記録媒体の製造方法であって、前記ガラス基板に、座屈変形及び曲げ変形の少なくともいずれかの変形を生じることを含み、前記磁気記録媒体は、前記ガラス基板の直径方向の両端部を下面側から支持し、前記ガラス基板の中央部上面に荷重を４８時間加えた後に荷重を取り除き、荷重を取り除いた後５時間経過時の平坦度と、荷重を加える前の平坦度との差の絶対値を擬弾性変形量Ａとした場合に、前記擬弾性変形量Ａが２．０μｍ以下であり、前記ガラス基板のガラスは、Ａｌ２Ｏ３を５ｍｏｌ％以上含有しており、Ｂ２Ｏ３の含有量が０．１ｍｏｌ％以上１５ｍｏｌ％以下、または含有するアルカリ金属酸化物は１種類以下であり、アルカリ金属酸化物の含有量が０ｍｏｌ％以上２５ｍｏｌ％以下、またはアルカリ金属酸化物を２種類以上含有し、アルカリ金属酸化物の含有量が０ｍｏｌ％より多く２０ｍｏｌ％以下である磁気記録媒体の製造方法を提供する。
【発明の効果】
【００１１】
本発明によれば、エラーの発生率の低い磁気記録媒体の製造方法を提供することができる。
【図面の簡単な説明】
【００１２】
【図１】座屈変形と曲げ変形の説明図
【図２】磁性層成膜工程における保持冶具の構成例の説明図
【図３】擬弾性変形量の測定フローの説明図
【図４】擬弾性変形量測定の際の荷重付加方法の説明図
【図５】本発明の実施例における荷重除去直後の平坦度の荷重除去前の荷重印加時間依存性を示す図
【図６】本発明の実施例における荷重除去直後の平坦度の荷重除去前の荷重印加時間依存性を示す図
【図７】本発明の実施例における２４ｈ荷重印加後、荷重除去後の平坦度の荷重解放後経過時間依存性を示す図
【図８】本発明の実施例における２４ｈ荷重印加後、荷重除去後の平坦度の荷重解放後経過時間依存性を示す図
【発明を実施するための形態】
【００１３】
以下、本発明を実施するための形態について図面を参照して説明するが、本発明は、下記の実施形態に制限されることはなく、本発明の範囲を逸脱することなく、下記の実施形態に種々の変形および置換を加えることができる。
［第１の実施形態］
本実施形態の磁気記録媒体の製造方法の構成例について説明を行う。
【００１４】
本実施形態の磁気記録媒体の製造方法は、ガラス基板を含む磁気記録媒体の製造方法であって、ガラス基板に、座屈変形及び曲げ変形の少なくともいずれかの変形を生じることを含む。
【００１５】
そして、ガラス基板のガラスは、Ａｌ２Ｏ３を５ｍｏｌ％以上含有することができる。
【００１６】
さらに、ガラス基板のガラスは、Ｂ２Ｏ３の含有量を０．１ｍｏｌ％以上１５ｍｏｌ％以下とするか、または、ガラス基板のガラスは含有するアルカリ金属酸化物が１種類以下であり、アルカリ金属酸化物の含有量が０ｍｏｌ％以上２５ｍｏｌ％以下とするか、または、アルカリ金属酸化物を２種類以上含有し、アルカリ金属酸化物の含有量が０ｍｏｌ％より多く２０ｍｏｌ％以下とすることができる。
【００１７】
本発明の発明者らは、ガラス基板（磁気記録媒体用ガラス基板）の材料として比弾性が高い材料を使用した場合であっても、磁気記録媒体にエラーが起きることの原因について検討を行った。なお、比弾性とは比ヤング率ともいい、ガラスのヤング率をガラスの密度で割った量で、軽くて強い、軽くて変形しにくい、という特性をあらわす指針となる量である。
【００１８】
検討の結果、磁気記録媒体の製造工程においてガラス基板に力（荷重）が加わり座屈変形または曲げ変形を生じた場合、変形後、力（荷重）を除去するとガラス基板は元の形状へと戻るが、ガラス基板のガラス組成により、力（荷重）を除去してからの挙動が異なることが判明した。すなわち、同じ形状であるにも関わらずガラス組成によって、力（荷重）を除去してから短時間で元の形状に戻るガラス基板と、力（荷重）を除去してから長い時間をかけて徐々に元の形状へと戻るガラス基板とが存在することが判明した。このような、力（荷重）を除去してから元の形状に戻るまでに長い時間がかかる変形を遅延復元変形ということがある。なお、以下の記載において単に「変形」と記載した場合であっても、「遅延復元変形を伴う変形」を指す場合がある。
【００１９】
そして、力（荷重）を除去してから元の変形が戻るまでに長い時間がかかるガラス基板を含む磁気記録媒体の場合、サーボ情報の書き込むタイミングによってはガラス基板（磁気記録媒体）が復元している途中でサーボ情報を書き込むことになる。このため、サーボ情報を書き込んでからさらにその位置が変化するため、エラー発生の原因の一つとなることを見出し、本発明を完成させた。
【００２０】
本実施形態の磁気記録媒体の製造方法においては、上述のように製造工程の間にガラス基板に座屈変形及び曲げ変形の少なくともいずれかの変形を生じることを含む。
【００２１】
ここで、座屈変形及び曲げ変形について図１を用いて説明する。
【００２２】
まず、座屈変形について図１（Ａ）を用いて説明する。図１（Ａ）はガラス基板１０を側面から見た図を示している。座屈変形とは、ガラス基板１０の側面部に対して、図中ブロック矢印Ｘ１、Ｘ２で示したように、ガラス基板１０の主平面１１、１２と平行な対向する２つの力を加えた際に、図中点線で示したようにガラス基板が主平面１１、１２と垂直な方向に生じる変形である。なお、図１（Ａ）では、ガラス基板が下に凸の形状に変形した例を示しているが、係る形態に限定されるものではなく、上に凸の形状に変形してもよい。
【００２３】
曲げ変形について図１（Ｂ）を用いて説明する。図１（Ｂ）はガラス基板１０を側面から見た図を示している。曲げ変形とは、例えばガラス基板１０の一方の主平面１１と、他方の主平面１２とに、それぞれ、主平面１１、１２に略垂直で、対向する力Ｙ１、Ｙ２が加わることにより、図中点線で示したようにガラス基板が主平面１１、１２と垂直な方向に生じる変形である。
【００２４】
ガラス基板に座屈変形及び曲げ変形の少なくともいずれかの変形が生じること、とはガラス基板単体や磁気記録媒体に上述の力が加わり、ガラス基板単体、または、ガラス基板及びガラス基板の表面に形成された磁性層等が変形することを意味している。なお、磁気記録媒体に力（荷重）が加わった場合、磁性層等はガラス基板の変形にあわせて変形するため磁気記録媒体についても磁気記録媒体に含まれるガラス基板と同様の挙動を示すこととなる。また、ガラス基板の変形が遅延復元変形の場合であっても同様に磁性層等はガラス基板の変形に合わせて変形するため、磁気記録媒体についても磁気記録媒体に含まれるガラス基板と同様の挙動を示すこととなる。
【００２５】
ガラス基板に力（荷重）が加わる場合として、ガラス基板を保持冶具により保持し搬送する場合や、ガラス基板をカセット等に収めて搬送する場合等が考えられ、主にガラス基板が冶具等と接触した状態で搬送する際に変形が生じると考えられる。
【００２６】
後述のように本実施形態の磁気記録媒体の製造方法は、ガラス基板上に磁性層を成膜する磁性層成膜工程と、磁気記録媒体をカセット内に保持する磁気記録媒体保持工程と、から選択される１以上の工程を有していることが好ましい。
【００２７】
磁性層成膜工程においては後述のようにガラス基板を保持冶具により保持、搬送して成膜工程に供することから、保持冶具により力が加えられ、ガラス基板に変形が生じ易い。これは、磁性層成膜工程では、磁性層を成膜する前あるいは成膜中であれば例えばガラス基板の両面に磁性層を成膜するため、磁性層を成膜した後であれば成膜した磁性層を保護するため、ガラス基板の端面（側面）部分でガラス基板を保持することが好ましい。ところが、後述する図６に示したように、ガラス基板の材質によっては、３０秒程度連続して荷重（力）を加えた場合でも遅延復元変形を生じる場合がある。このため、磁性層成膜工程においてガラス基板の端面部分を保持した場合、上述の座屈変形に伴う遅延復元変形を生じ易くなる。特に、近年注目される熱アシスト磁気記録方式の磁気記録媒体においては、磁性層成膜工程で高温での熱処理を行う必要があるとされている。高温での熱処理の場合、昇降温（加熱と冷却）等のためにガラス基板を長時間保持する必要があることから、今後特に磁性層成膜工程でのガラス基板の変形が問題となるものと考えられる。
【００２８】
次に、磁気記録媒体保持工程はカセット内にガラス基板を保持する工程であり、ガラス基板は減圧された梱包容器内に収めて出荷、搬送されるため、ガラス基板に荷重が加わり変形が生じ易い。このため、例えば磁性層成膜工程と、磁気記録媒体保持工程と、から選択された１以上の工程において、ガラス基板に座屈変形及び曲げ変形の少なくともいずれかの変形を生じることができる。
【００２９】
なお、磁性層成膜工程及び磁気記録媒体保持工程について説明したが、ガラス基板に力（荷重）が加わるのは係る工程に限られるものではない。磁性層成膜工程等以外にも、例えば磁気記録媒体の製造方法の工程間において、ガラス基板を機械搬送するため、ガラス基板を保持冶具により保持、搬送する際にガラス基板に力（荷重）が加わる場合がある。このため、磁気記録媒体の製造方法の工程間においてガラス基板を搬送する際にもガラス基板に座屈変形または曲げ変形が生じる場合もある。
【００３０】
そして、本実施形態の磁気記録媒体の製造方法において、磁気記録媒体に含まれるガラス基板のガラスは、Ａｌ２Ｏ３を５ｍｏｌ％以上含有することができる。さらに磁気記録媒体に含まれるガラス基板のガラスは、Ｂ２Ｏ３の含有量が０．１ｍｏｌ％以上１５ｍｏｌ％以下、または、含有するアルカリ金属酸化物が１種類以下であり、アルカリ金属酸化物の含有量が０ｍｏｌ％以上２５ｍｏｌ％以下、または、アルカリ金属酸化物を２種類以上含有し、アルカリ金属酸化物の含有量が０ｍｏｌ％より多く２０ｍｏｌ％以下であることが好ましい。また、ここでのアルカリ金属酸化物とは、アルカリ金属酸化物であればよく、あらゆるアルカリ金属酸化物を含む。典型的にはアルカリ金属酸化物としては、Ｌｉ２Ｏ、Ｎａ２Ｏ、Ｋ２Ｏが挙げられる。
【００３１】
これは、本発明の発明者らの検討によると、Ａｌ２Ｏ３の含有量を５ｍｏｌ％以上とすることにより、ガラス基板のヤング率を十分に高めることができるためである。
【００３２】
また、ガラス基板のガラスの、Ｂ２Ｏ３の含有量が０．１ｍｏｌ％以上１５ｍｏｌ％以下、またはガラス基板のガラスが含有するアルカリ金属酸化物が１種類以下であり、アルカリ金属酸化物の含有量が０ｍｏｌ％以上２５ｍｏｌ％以下、またはガラス基板のガラスがアルカリ金属酸化物を２種類以上含有し、アルカリ金属酸化物の含有量が０ｍｏｌ％より多く２０ｍｏｌ％以下の場合、ガラス基板に力（荷重）が加わり変形した場合でも、力（荷重）を除去してから元の形状へと戻るまでの時間が短くなるためである。すなわち、ガラス基板に加わっていた力（荷重）を除去した後、ガラス基板が変形している時間が短くなるためである。
【００３３】
本実施形態の磁気記録媒体の製造方法において、磁気記録媒体に含まれるガラス基板のガラスは、Ｂ２Ｏ３の含有量が０．１ｍｏｌ％以上１５ｍｏｌ％以下であることがより好ましい。これはガラス基板に力（荷重）が加わり変形した場合でも、力（荷重）を除去してからもとの形状へと戻るまでの時間をより短くすることができるためである。
【００３４】
特に、磁気記録媒体に含まれるガラス基板のガラスがＢ２Ｏ３を含有する場合、Ｂ２Ｏ３の含有量の下限値は０．２ｍｏｌ％以上がより好ましく、０．５ｍｏｌ％以上がさらに好ましい。また、Ｂ２Ｏ３の含有量の上限値は１２ｍｏｌ％以下が好ましく、１０ｍｏｌ％以下がより好ましく、５ｍｏｌ％以下がさらに好ましく、２ｍｏｌ％未満であることが特に好ましい。Ｂ２Ｏ３の含有量が２ｍｏｌ%未満の場合、ガラス基板に力（荷重）が加わり、変形した場合に力（荷重）を除去した後の変位の時間を短くできることに加えて、比弾性の高いガラス基板とすることができる。このため、磁気記録媒体を高速回転させた場合でも、フラッタリングの発生をより抑制し、磁気記録媒体の読み取り／書き込みエラーの発生を特に抑制することが可能になる。
【００３５】
また、磁気記録媒体に含まれるガラス基板のガラスとして、含有するアルカリ金属酸化物が１種類以下であり、アルカリ金属酸化物の含有量が０ｍｏｌ％以上２５ｍｏｌ％以下のガラスを用いた場合、アルカリ金属酸化物の含有量は２２ｍｏｌ％以下であることがより好ましい。アルカリ金属酸化物の含有量は１０ｍｏｌ％以下であることがさらに好ましい。なお、含有するアルカリ金属酸化物が１種類以下とは、例えばＮａ２Ｏ、Ｋ２Ｏ、Ｌｉ２Ｏ等のアルカリ金属酸化物から選択される１種類のアルカリ金属酸化物を含有しているか、アルカリ金属酸化物を含有していないことを意味している。
【００３６】
本実施形態の磁気記録媒体に含まれるガラス基板のガラスとして、アルカリ金属酸化物を２種類以上含有し、アルカリ金属酸化物の含有量が０ｍｏｌ％より多く２０ｍｏｌ％以下のガラスを用いた場合、アルカリ金属酸化物の含有量は１７ｍｏｌ％以下がより好ましく、１０ｍｏｌ％以下がさらに好ましい。
【００３７】
なお、アルカリ金属酸化物を２種類以上含有するとは、例えばＮａ２Ｏ、Ｋ２Ｏ、Ｌｉ２Ｏ等のアルカリ金属酸化物から選択される２種類以上のアルカリ金属酸化物を含有していることを意味している。この場合、各アルカリ金属酸化物の含有量は特に限定されるものではなく任意の含有量とすることができる。例えば各アルカリ金属酸化物の含有量（モル％）が均等になるようにすることもできる。
【００３８】
このように、本実施形態の磁気記録媒体に含まれるガラス基板のガラスとして、所定の成分を含有するガラスを用いることにより、ガラス基板に力（荷重）が加わり、変形した場合でもサーボ情報を書き込むまでにガラス基板は力（荷重）を除去した後の復原力による変位を終え、または、ほぼ終えた状態となる。このため、サーボ情報を書き込んだ後のガラス基板（磁気記録媒体）は変位しない、または、変位の程度が軽微となり、書き込んだサーボ情報の位置がずれることを防止し、エラーの発生率を抑制することができる。
【００３９】
また、本実施形態の磁気記録媒体に含まれるガラス基板のガラスは、Ａｌ２Ｏ３を５ｍｏｌ％以上２０ｍｏｌ％以下含有することが好ましい。Ａｌ２Ｏ３含有量の下限値は８ｍｏｌ％以上がより好ましく、１０ｍｏｌ％以上がさらに好ましく、１１．５ｍｏｌ％以上が特に好ましい。Ａｌ２Ｏ３の含有量の上限値は１７．５ｍｏｌ％以下がより好ましく、１５ｍｏｌ％以下がさらに好ましい。
【００４０】
また、本実施形態の磁気記録媒体の製造方法において、磁気記録媒体に含まれるガラス基板のガラスは、ＳｉＯ２を５５ｍｏｌ％以上７５ｍｏｌ％以下と、アルカリ土類金属酸化物を０ｍｏｌ％以上３０ｍｏｌ％以下と、を含有することが好ましい。特に、ＳｉＯ２は６６ｍｏｌ％以上７５ｍｏｌ％以下含有することがより好ましく、６６ｍｏｌ％以上７０ｍｏｌ%以下含有することがさらに好ましい。アルカリ土類金属酸化物は５ｍｏｌ％以上３０ｍｏｌ％以下含有することがより好ましく、１６ｍｏｌ％以上３０ｍｏｌ％以下含有することがさらに好ましい。
【００４１】
磁気記録媒体に含まれるガラス基板のガラスとして、Ｂ２Ｏ３の含有量が０．１ｍｏｌ％以上１５ｍｏｌ％以下のガラスを用いた場合、アルカリ金属酸化物を０ｍｏｌ％以上２５ｍｏｌ％以下含有することが好ましい。特に、アルカリ金属酸化物を０ｍｏｌ％以上１５ｍｏｌ％以下含有することがより好ましく、０ｍｏｌ％以上２．５ｍｏｌ％以下含有することがさらに好ましい。
【００４２】
また、ガラス基板は比弾性（比ヤング率）が高いことが好ましく、例えば３２ＭＮｍ／ｋｇ以上であることが好ましく、３３ＭＮｍ／ｋｇ以上であることがより好ましい。比弾性が高いことにより、磁気記録媒体を高速回転させた場合でも、フラッタリングの発生をより抑制し、磁気記録媒体の読み取り／書き込みエラーの発生を特に抑制することが可能になる。
【００４３】
さらに、用いるガラス基板は荷重を加えた場合でも平坦度が変化しにくいガラス基板であることが好ましい。例えば、後述する擬弾性変形量を測定する際と同様にして荷重を２４時間加えた場合、すなわち、ガラス基板の直径方向の両端部を下面側から支持し、ガラス基板の中央部上面に荷重２４時間を加えた場合、荷重を加える前後での平坦度の変化率が２００％以下であることが好ましい。特に荷重を加える前後での平坦度の変化率が１００％以下であることがより好ましい。
【００４４】
なお、荷重を加える前後での平坦度の変化率は、ガラス基板に荷重を２４時間加えた後、荷重を除去した直後の平坦度をＦ（２４ｈ）、荷重を加える前のガラス基板の平坦度をＦ（−２４ｈ）とした場合、以下の式で表わされる。
（荷重を加える前後での平坦度の変化率）＝｜Ｆ（２４ｈ）−Ｆ（−２４ｈ）｜／Ｆ（−２４ｈ）×１００
次に、本実施形態の磁気記録媒体の製造方法の具体的な工程の構成例について説明する。
【００４５】
本実施形態の磁気記録媒体の製造方法は、ガラス基板上に磁性層を成膜する磁性層成膜工程と、前記磁気記録媒体をカセット内に保持する磁気記録媒体保持工程と、から選択される１以上の工程を有していることが好ましい。また、係る工程に限定されるものではなく、さらに任意に工程を設けることができる。
【００４６】
具体的には例えば以下の工程を含むことができる。
（ａ）ガラス基板を用意するガラス基板準備工程
（ｂ）ガラス基板上に磁性層を成膜する磁性層成膜工程
（ｃ）磁気層成膜工程において得られた磁気記録媒体をカセット内に保持する磁気記録媒体保持工程
各工程について以下に説明する。
（ａ）ガラス基板準備工程
ガラス基板準備工程は、磁気記録媒体に要求される仕様に合わせたガラス基板を準備する工程であり、その詳細については特に限定されるものではない。
【００４７】
ガラス基板準備工程は、例えばさらに以下の工程１〜４を含むことができる。
（工程１）ガラス素基板から、中央部に円孔を有する円盤形状のガラス基板に加工した後、内周端面と外周端面を面取り加工する形状付与工程。
（工程２）ガラス基板の端面（内周端面及び外周端面）を研磨する端面研磨工程。
（工程３）ガラス基板の主平面を研磨する主平面研磨工程。
（工程４）ガラス基板を洗浄して乾燥する洗浄工程。
【００４８】
ここで、（工程１）の形状付与工程は、フロート法、フュージョン法、プレス成形法、ダウンドロー法またはリドロー法で成形されたガラス素基板を、中央部に円孔を有する円盤形状のガラス基板に加工するものである。
【００４９】
用いるガラス素基板は、特に限定されるものではないが、上述の磁気記録媒体に含まれるガラス基板のガラスと同様の組成を有するガラス素基板を用いることが好ましい。
【００５０】
具体的には用いるガラス素基板のガラスは、Ａｌ２Ｏ３を５ｍｏｌ％以上含有することができる。さらにガラス素基板のガラスは、Ｂ２Ｏ３の含有量が０．１ｍｏｌ％以上１５ｍｏｌ％以下、または、含有するアルカリ金属酸化物が１種類以下であり、アルカリ金属酸化物の含有量が０ｍｏｌ％以上２５ｍｏｌ％以下、または、アルカリ金属酸化物を２種類以上含有し、アルカリ金属酸化物の含有量が０ｍｏｌ％より多く２０ｍｏｌ％以下であることが好ましい。
【００５１】
ガラス素基板のガラスがＢ２Ｏ３を含有する場合、Ｂ２Ｏ３の含有量の下限値は０．２ｍｏｌ％以上がより好ましく、０．５ｍｏｌ％以上がさらに好ましい。また、Ｂ２Ｏ３の含有量の上限値は１２ｍｏｌ％以下が好ましく、１０ｍｏｌ％以下がより好ましく、５ｍｏｌ％以下がさらに好ましく、２ｍｏｌ％未満であることが特に好ましい。
【００５２】
また、ガラス素基板のガラスとして、含有するアルカリ金属酸化物が１種類以下であり、アルカリ金属酸化物の含有量が０ｍｏｌ％以上２５ｍｏｌ％以下のガラスを用いた場合、アルカリ金属酸化物の含有量は２２ｍｏｌ％以下であることがより好ましい。アルカリ金属酸化物の含有量は１０ｍｏｌ％以下であることがさらに好ましい。なお、アルカリ金属酸化物を含まなくてもよい。
【００５３】
ガラス素基板のガラスとして、アルカリ金属酸化物を２種類以上含有し、アルカリ金属酸化物の含有量が０ｍｏｌ％より多く２０ｍｏｌ％以下のガラスを用いた場合、アルカリ金属酸化物の含有量は１７ｍｏｌ％以下がより好ましく、１０ｍｏｌ％以下がさらに好ましい。
【００５４】
また、ガラス素基板のガラスは、Ａｌ２Ｏ３を５ｍｏｌ％以上２０ｍｏｌ％以下含有することが好ましい。Ａｌ２Ｏ３の含有量の下限値は８ｍｏｌ％以上が好ましく、１０ｍｏｌ％以上がより好ましく、１１．５ｍｏｌ％以上がさらに好ましい。Ａｌ２Ｏ３の含有量の上限値は１７．５ｍｏｌ％以下がより好ましく、１５ｍｏｌ％以下がさらに好ましい。
【００５５】
さらにガラス素基板のガラスは、ＳｉＯ２を５５ｍｏｌ％以上７５ｍｏｌ％以下と、アルカリ土類金属酸化物を０ｍｏｌ％以上３０ｍｏｌ％以下と、を含有することが好ましい。特に、ＳｉＯ２は６６ｍｏｌ％以上７５ｍｏｌ％以下含有することがより好ましく、６６ｍｏｌ％以上７０ｍｏｌ％以下含有することがさらに好ましい。アルカリ土類金属酸化物は５ｍｏｌ％以上３０ｍｏｌ％以下含有することがより好ましく、１６ｍｏｌ％以上３０ｍｏｌ％以下含有することがさらに好ましい。
【００５６】
ガラス素基板のガラスとして、Ｂ２Ｏ３の含有量が０．１ｍｏｌ％以上１５ｍｏｌ％以下のガラスを用いた場合、アルカリ金属酸化物を０ｍｏｌ％以上２５ｍｏｌ％以下含有することが好ましい。特に、アルカリ金属酸化物を０ｍｏｌ％以上１５ｍｏｌ％以下含有することがより好ましく、０ｍｏｌ％以上２．５ｍｏｌ％以下含有することがさらに好ましい。
【００５７】
ガラス素基板は比弾性（比ヤング率）が高いことが好ましく、例えば３２ＭＮｍ／ｋｇ以上であることが好ましく、３３ＭＮｍ／ｋｇ以上であることがより好ましい。
【００５８】
そして、（工程２）の端面研磨工程は、ガラス基板の端面（側面部と面取り部）を端面研磨するものである。
【００５９】
（工程３）の主平面研磨工程については、両面研磨装置を用い、ガラス基板の主平面に研磨液を供給しながらガラス基板の上下主平面を同時に研磨するものである。ガラス基板の研磨は、１次研磨のみでもよく、１次研磨と２次研磨を実施してもよく、２次研磨の後に３次研磨を実施してもよい。
【００６０】
上記（工程３）の主平面研磨工程の前において、主平面のラップ（例えば、遊離砥粒ラップ、固定砥粒ラップなど）を実施してもよい。また、各工程間にガラス基板の洗浄（工程間洗浄）やガラス基板表面のエッチング（工程間エッチング）を実施してもよい。なお、主平面のラップとは広義の主平面の研磨である。
（ｂ）磁性層成膜工程
磁性層成膜工程は、ガラス基板上に磁性層（磁性膜）を形成する工程である。この際形成する磁性層の構成については特に限定されるものではなく、磁気記録媒体に要求される性能等により任意に選択することができる。
【００６１】
また、磁性層以外に下地層や保護層、潤滑層等の構成を任意に選択し、ガラス基板と磁性層との間、または、磁性層表面に形成することができる。
【００６２】
磁気記録媒体には例えば水平磁気記録方式、垂直磁気記録方式、熱アシスト磁気記録方式等があり、本実施形態の磁気記録媒体の製造方法においてはいずれの方式の磁気記録媒体に対しても適用することができる。ここでは垂直磁気記録方式を例に、ガラス基板表面に磁性層を含む磁気記録媒体を構成する各層の形成手順を以下に説明する。
【００６３】
磁気記録媒体は、例えばその表面に磁性層、保護層、潤滑膜を備えた構成とすることができる。そして、垂直磁気記録方式の場合、磁気ヘッドからの記録磁界を環流させる役割を果たす軟磁性材料からなる軟磁性下地層を配するのが一般的である。このため、ガラス基板表面から順に、例えば、軟磁性下地層、非磁性中間層、垂直記録用磁性層、保護層、潤滑膜のように積層することができる。
【００６４】
垂直磁気記録方式の磁気記録媒体を構成する各層について以下に説明する。
【００６５】
軟磁性下地層としては例えば、ＣｏＮｉＦｅ、ＦｅＣｏＢ、ＣｏＣｕＦｅ、ＮｉＦｅ、ＦｅＡｌＳｉ、ＦｅＴａＮ、ＦｅＮ、ＦｅＴａＣ、ＣｏＦｅＢ、ＣｏＺｒＮ等を使用できる。
【００６６】
そして、非磁性中間層は、Ｒｕ、Ｒｕ合金等から構成することができる。この非磁性中間層は垂直記録用磁性層のエピタキシャル成長を容易にするための機能、及び軟磁性下地層と記録用磁性層との間での磁気交換結合を断つ機能を有する。
【００６７】
垂直記録用磁性層は、磁化容易軸が基板面に対して垂直方向を向いた磁性膜であり、少なくともＣｏ、Ｐｔを含んでいる。そして、高い固有媒体ノイズの原因となる粒間交換結合を低減するため、良好に隔離された微粒子構造（グラニュラー構造）とするのが良い。具体的には、ＣｏＰｔ系合金などに酸化物（ＳｉＯ２、ＳｉＯ、Ｃｒ２Ｏ３、ＣｏＯ、Ｔａ２Ｏ３、ＴｉＯ２等）や、Ｃｒ、Ｂ、Ｃｕ、Ｔａ、Ｚｒなどを添加したものを用いるのがよい。
【００６８】
ここまで説明した軟磁性下地層、非磁性中間層、垂直記録用磁性層はインラインスパッタ法、ＤＣマグネトロンスパッタ法などで連続的に製造することができる。
【００６９】
次いで、保護層は垂直記録用磁性層の腐食を防ぎ、かつ、磁気ヘッドが媒体に接触した場合でも媒体表面の損傷を防ぐために設けられたものであり、垂直記録用磁性層の上に設けられる。保護層としてはＣ、ＺｒＯ２、ＳｉＯ２などを含む材料を用いることができる。
【００７０】
その形成方法としては、例えばインラインスパッタ法、ＣＶＤ法、スピンコート法などを用いることができる。
【００７１】
保護層の表面には磁気ヘッドと磁気記録媒体（磁気ディスク）との摩擦を低減するために、潤滑層を形成する。潤滑層は、例えばパーフルオロポリエーテル、フッ素化アルコール、フッ素化カルボン酸などを用いることができる。潤滑層についてはディップ法、スプレー法などで形成することができる。
【００７２】
ここでは、垂直磁気記録方式の磁気記録媒体について説明してきたが、上述のように係る形態に限定されるものではなく、例えば熱アシスト磁気記録方式等他の磁気記録媒体とすることもできる。例えば熱アシスト磁気記録方式の磁気記録媒体とする場合、磁性層はＦｅＰｔ、ＳｍＣｏ５等を含んでいることが好ましい。また、磁性層以外の構成についても、各記録方式に応じて任意の構成とすることができる。
【００７３】
そして、本実施形態の磁気記録媒体の製造方法においては、磁性層成膜工程を含むことができる。そして、磁性層成膜工程において、例えばガラス基板をチャック等の保持冶具により保持し、加熱等を行いながら、ガラス基板の表面に磁性層を形成することができる。磁性層成膜工程で用いる保持冶具は特に限定されないが、例えば図２に示すように、ガラス基板２０の外径の端面部分（側面部分）の複数点において、複数の保持冶具の保持部材２１１、２１２、２１３により挟んで保持することができる。これらの保持部材２１１〜２１３は、図２中にブロック矢印Ａ、Ｂ、Ｃで示したように、ガラス基板の中心方向に向かう力を加えることによりガラス基板２０を保持することができる。保持部材２１１〜２１３は、ガラス基板２０の主平面と平行な方向に力を加えているが、力の大きさによっては、ガラス基板２０は、主平面とは垂直な方向に座屈変形する場合がある。保持部材２１１〜２１３近傍のガラス基板２０は局所的な変形を伴うことが多く、遅延復元変形が発生する場合があり、遅延復元変形が発生した場合、サーボ情報の読み取りエラーが発生しやすい。
【００７４】
なお、図２中では３点でガラス基板を保持した保持冶具を例に説明したが、３点に限定されるものではなく、２点もしくは４点以上で保持する保持冶具を用いることもできる。
【００７５】
ここでは、ガラス基板の外径側から中心方向に向かって保持冶具により力を加えてガラス基板を保持した例を挙げて説明したが、係る形態に限定されるものではない。例えば、ガラス基板の中央部に形成された開口部に２以上の保持部材を配置し、ガラス基板の開口部のガラス基板の端面（以下、内径ともいう）側から外径方向に向かって力を加えてガラス基板を保持することもできる。
【００７６】
また、ガラス基板の中央部に形成された開口部、及びガラス基板の外径の端面部分両方にそれぞれ複数の保持部材を設けることもできる。この場合、ガラス基板の中央部に形成された開口部に設けた保持部材は内径側から外径方向に向かって力を加え、ガラス基板の外径の端面部分に配置した保持部材は外径側から中心方向に向かって力を加えることによりガラス基板を保持することができる。
【００７７】
上述のようなガラス基板２０の端面部分の複数点に力を加えて保持する保持冶具に限定されるものではなく、他の形態の保持冶具で保持しながらガラス基板上に磁性層を成膜することもできる。
【００７８】
ここでは、磁性層を成膜する場合について説明したが、下地層や保護層、潤滑層等をガラス基板上に形成する場合（下地層成膜工程、保護層成膜工程、潤滑層成膜工程等）についても同様の保持冶具を用いて成膜することができ、この場合、同様に座屈変形する場合がある。
（ｃ）磁気記録媒体保持工程
磁気記録媒体保持工程は磁性層成膜工程において得られた磁気記録媒体をカセット内に保持する工程である。
【００７９】
一般的にガラス基板上に磁性層等を形成することにより得られた磁気記録媒体は、ハードディスクドライブの製造工場へと出荷、搬送される。
【００８０】
このため、磁気記録媒体は、カセット内に収められてその製造工程を終了する。磁気記録媒体はカセット内に収められるのみでも足りるが、さらに減圧された梱包容器（包装）内に収めることが好ましい。
【００８１】
カセット内に保持され、場合によっては減圧された梱包容器内に収められた、磁気記録媒体（ガラス基板）には荷重が加わり、磁気記録媒体、すなわち、磁気記録媒体に含まれるガラス基板に座屈変形または曲げ変形が生じる場合がある。このため磁気記録媒体保持工程で磁気記録媒体を保持したカセットの梱包内では、磁気記録媒体に力が加えられた状態となり、該梱包を開封することにより力が除去され、磁気記録媒体（ガラス基板）は元の形状へと変位することとなる。
【００８２】
なお、例えば磁気記録媒体成膜工程後、場所を変えることなくハードディスクドライブの製造工程を実施する場合、本工程を行わないこともできる。
【００８３】
以上に説明した磁気記録媒体の製造方法により得られた磁気記録媒体は、さらに、磁気記録媒体をハードディスクドライブ（ＨＤＤ）に組み込むハードディスク組立工程や、サーボ情報を書き込むサーボ情報書き込み工程を実施することにより、ハードディスクドライブを製造することができる。
【００８４】
そして、本実施形態の磁気記録媒体の製造方法によれば、磁気記録媒体に含まれるガラス基板のガラスとして、Ａｌ２Ｏ３を５ｍｏｌ％以上含有することができる。また、本実施形態の磁気記録媒体に含まれるガラス基板のガラスとして、所定量のＢ２Ｏ３を含有するガラス基板、またはアルカリ金属酸化物の含有量が所定の範囲内であるガラス基板、を用いている。このため、磁気記録媒体の製造方法においてガラス基板に、座屈変形及び曲げ変形の少なくともいずれかの変形を生じることを含んでいた場合でも、力（荷重）を除去してから元の形状へと戻るまでの時間が特に短くなる。このため、ガラス基板（磁気記録媒体）に力（荷重）が加わり、変形した場合でもサーボ情報を書き込むまでにガラス基板（磁気記録媒体）は力（荷重）を除去した後の復原力による変位を終え、または、ほぼ終えた状態となる。従って、サーボ情報を書き込んだ後のガラス基板（磁気記録媒体）は変位しない、または、変位の程度が軽微となり、書き込んだサーボ情報の位置がずれることを防止し、エラーの発生率を抑制することができる。
【００８５】
次に、本実施形態の磁気記録媒体について説明する。
【００８６】
本実施形態の磁気記録媒体は、ガラス基板上に磁性層が成膜された磁気記録媒体とすることができ、特にガラス基板上に磁性層が成膜されたサーボ情報書き込み用の磁気記録媒体とすることができる。磁気記録媒体のガラス基板上には、例えば磁性層や、下地層や保護層、潤滑層等も任意に設けることができる。そして、本実施形態の磁気記録媒体においては、ガラス基板のガラスは、Ａｌ２Ｏ３を５ｍｏｌ％以上含有することができる。また、本実施形態の磁気記録媒体においてはガラス基板のガラスは、Ｂ２Ｏ３の含有量が０．１ｍｏｌ％以上１５ｍｏｌ％以下、または、含有するアルカリ金属酸化物が１種類以下であり、アルカリ金属酸化物の含有量が０ｍｏｌ％以上２５ｍｏｌ％以下、または、アルカリ金属酸化物を２種類以上含有し、アルカリ金属酸化物の含有量が０ｍｏｌ％より多く２０ｍｏｌ％以下であることが好ましい。ここでのアルカリ金属酸化物とは、アルカリ金属酸化物であればよく、あらゆるアルカリ金属酸化物を含む。典型的にはアルカリ金属酸化物としては、Ｌｉ２Ｏ、Ｎａ２Ｏ、Ｋ２Ｏが挙げられる。
【００８７】
これは、ガラス基板のガラスの、Ａｌ２Ｏ３の含有量を５ｍｏｌ％以上とすることにより、ガラス基板のヤング率を十分に高めることができるためである。
【００８８】
また、ガラス基板のガラスの、Ｂ２Ｏ３の含有量が０．１ｍｏｌ％以上１５ｍｏｌ％以下、またはガラス基板のガラスが含有するアルカリ金属酸化物が１種類以下であり、アルカリ金属酸化物の含有量が０ｍｏｌ％以上２５ｍｏｌ％以下、またはガラス基板のガラスがアルカリ金属酸化物を２種類以上含有し、アルカリ金属酸化物の含有量が０ｍｏｌ％より多く２０ｍｏｌ％以下の場合、ガラス基板に力（荷重）が加わり変形した場合でも、力（荷重）を除去してから元の形状へと戻るまでの時間が短くなるためである。すなわち、ガラス基板に加わっていた力（荷重）を除去した後、ガラス基板が変形している時間が短くなるためである。
【００８９】
本実施形態の磁気記録媒体において、磁気記録媒体に含まれるガラス基板のガラスは、Ｂ２Ｏ３の含有量が０．１ｍｏｌ％以上１５ｍｏｌ％以下であることがより好ましい。これはガラス基板に力（荷重）が加わり変形した場合でも、力（荷重）を除去してからもとの形状へと戻るまでの時間をより短くすることができるためである。
【００９０】
特に、磁気記録媒体に含まれるガラス基板のガラスがＢ２Ｏ３を含有する場合、Ｂ２Ｏ３の含有量の下限値は０．２ｍｏｌ％以上がより好ましく、０．５ｍｏｌ％以上がさらに好ましい。また、Ｂ２Ｏ３の含有量の上限値は１２ｍｏｌ％以下が好ましく、１０ｍｏｌ％以下がより好ましく、５ｍｏｌ％以下がさらに好ましく、２ｍｏｌ％未満であることが特に好ましい。Ｂ２Ｏ３の含有量が２ｍｏｌ%未満の場合、ガラス基板に力（荷重）が加わり、変形した場合に力（荷重）を除去した後の変位の時間を短くできることに加えて、比弾性の高いガラス基板とすることができる。このため、磁気記録媒体を高速回転させた場合でも、フラッタリングの発生をより抑制し、磁気記録媒体の読み取り／書き込みエラーの発生を特に抑制することが可能になる。
【００９１】
また、磁気記録媒体に含まれるガラス基板のガラスとして、含有するアルカリ金属酸化物が１種類以下であり、アルカリ金属酸化物の含有量が０ｍｏｌ％以上２５ｍｏｌ％以下のガラスを用いた場合、アルカリ金属酸化物の含有量は２２ｍｏｌ％以下であることがより好ましい。アルカリ金属酸化物の含有量は１０ｍｏｌ％以下であることがさらに好ましい。なお、含有するアルカリ金属酸化物が１種類以下とは、例えばＮａ２Ｏ、Ｋ２Ｏ、Ｌｉ２Ｏ等のアルカリ金属酸化物から選択される１種類のアルカリ金属酸化物を含有しているか、アルカリ金属酸化物を含有していないことを意味している。
【００９２】
本実施形態の磁気記録媒体に含まれるガラス基板のガラスとして、アルカリ金属酸化物を２種類以上含有し、アルカリ金属酸化物の含有量が０ｍｏｌ％より多く２０ｍｏｌ％以下のガラスを用いた場合、アルカリ金属酸化物の含有量は１７ｍｏｌ％以下がより好ましく、１０ｍｏｌ％以下がさらに好ましい。
【００９３】
なお、アルカリ金属酸化物を２種類以上含有するとは、例えばＮａ２Ｏ、Ｋ２Ｏ、Ｌｉ２Ｏ等のアルカリ金属酸化物から選択される２種類以上のアルカリ金属酸化物を含有していることを意味している。この場合、各アルカリ金属酸化物の含有量は特に限定されるものではなく任意の含有量とすることができる。例えば各アルカリ金属酸化物の含有量（モル％）が均等になるようにすることもできる。
【００９４】
このように、本実施形態の磁気記録媒体に含まれるガラス基板のガラスとして、所定の成分を含有するガラス基板を用いることにより、ガラス基板に力（荷重）が加わり、変形した場合でもサーボ情報を書き込むまでにガラス基板は力（荷重）を除去した後の復原力による変位を終え、または、ほぼ終えた状態となる。このため、サーボ情報を書き込んだ後のガラス基板（磁気記録媒体）は変位しない、または、変位の程度が軽微となり、書き込んだサーボ情報の位置がずれることを防止し、エラーの発生率を抑制することができる。
【００９５】
また、本実施形態の磁気記録媒体に含まれるガラス基板のガラスは、Ａｌ２Ｏ３を５ｍｏｌ％以上２０ｍｏｌ％以下含有することが好ましい。Ａｌ２Ｏ３含有量の下限値は８ｍｏｌ％以上がより好ましく、１０ｍｏｌ％以上がさらに好ましく、１１．５ｍｏｌ％以上が特に好ましい。Ａｌ２Ｏ３の含有量の上限値は１７．５ｍｏｌ％以下がより好ましく、１５ｍｏｌ％以下がさらに好ましい。
【００９６】
また、本実施形態の磁気記録媒体に含まれるガラス基板のガラスは、ＳｉＯ２を５５ｍｏｌ％以上７５ｍｏｌ％以下と、アルカリ土類金属酸化物を０ｍｏｌ％以上３０ｍｏｌ％以下と、を含有することが好ましい。特に、ＳｉＯ２は６６ｍｏｌ％以上７５ｍｏｌ％以下含有することがより好ましく、６６ｍｏｌ％以上７０ｍｏｌ%以下含有することがさらに好ましい。アルカリ土類金属酸化物は５ｍｏｌ%以上３０ｍｏｌ％以下含有することがより好ましく、１６ｍｏｌ％以上３０ｍｏｌ％以下含有することがさらに好ましい。
【００９７】
特に、磁気記録媒体に含まれるガラス基板のガラスとして、Ｂ２Ｏ３の含有量が０．１ｍｏｌ％以上１５ｍｏｌ％以下のガラスを用いた場合、アルカリ金属酸化物を０ｍｏｌ％以上２５ｍｏｌ％以下含有することが好ましい。さらには、アルカリ金属酸化物を０ｍｏｌ％以上１５ｍｏｌ％以下含有することがより好ましく、０ｍｏｌ％以上２．５ｍｏｌ％以下含有することがさらに好ましい。
【００９８】
また、本実施形態の磁気記録媒体に含まれるガラス基板は、比弾性（比ヤング率）が高いことが好ましく、例えば３２ＭＮｍ／ｋｇ以上であることが好ましく、３３ＭＮｍ／ｋｇ以上であることがより好ましい。比弾性が高いことにより、磁気記録媒体を高速回転させた場合でも、フラッタリングの発生をより抑制し、磁気記録媒体の読み取り／書き込みエラーの発生を特に抑制することが可能になる。
【００９９】
本実施形態の磁気記録媒体に含まれるガラス基板は、擬弾性変形量Ａが２．０μｍ以下であることが好ましい。なお、擬弾性変形量Ａの下限値は０μｍとなる。これは、後述する擬弾性変形量Ｂ、擬弾性変形量Ｃについても同様のことがいえる。
【０１００】
ここで擬弾性変形量Ａとは、ガラス基板の直径方向の両端部を下面側から支持し、ガラス基板の中央部上面に荷重を４８時間加えた後に荷重を取り除き、荷重を取り除いた後５時間経過時の平坦度と、荷重を加える前の平坦度との差の絶対値を意味する。
【０１０１】
特に、擬弾性変形量Ａは具体的には例えば以下のようにして算出することができる。まず、ガラス基板の対向する２箇所に設けられた弦と円弧によって囲まれ、弦と円弧との間の距離の最大値はガラス基板の直径の２．３％〜７．７％の長さである、直径方向の両端部を下面側から支持する。そして、ガラス基板の直径の３５〜８０％の長さの幅であり、該幅方向の中心線はガラス基板の中心を通り、弦と平行であるガラス基板の中央領域上面に、（ガラス基板の主平面の面積）ｍｍ２×２．２８ｍＮ／ｍｍ２により計算される荷重を４８時間加える。その後、荷重を取り除き、荷重を取り除いた後５時間経過時の平坦度と、荷重を加える前の平坦度との差の絶対値を擬弾性変形量Ａとすることができる。
【０１０２】
従って、擬弾性変形量Ａの値が小さいほど、ガラス基板を変形させた荷重（力）を除去した後、短時間で元の形状に戻ることができるガラス基板、磁気記録媒体であることを示す。
【０１０３】
擬弾性変形量Ａを測定する際に、ガラス基板に荷重を４８時間加えているのは、本発明の発明者らの検討によると、ガラス基板の組成によらずガラス基板に荷重を加える時間が１６時間程度で平坦度の変化が飽和してきていることが確認された。このため、平坦度の変化が飽和し、それ以上長く荷重をかけても平坦度の変化が起きない時間という観点から４８時間としている。
【０１０４】
荷重を取り除いた後５時間後の平坦度を比較の対象としているのは、磁性層成膜工程や、磁気記録媒体保持工程等を行い、磁気記録媒体を製造した後、サーボ情報を書き込むまでの間に磁気記録媒体をハードディスクに組み込むハードディスク組み込み工程等行う。こため、通常、磁気記録媒体を製造した後、すなわち、磁性層成膜工程後、または、磁気記録媒体保持工程で形成した梱包を開封した後、サーボ情報を書き込むまで少なくとも５〜１２時間程度かかるためである。
【０１０５】
本実施形態の磁気記録媒体に含まれるガラス基板の擬弾性変形量Ａが上記範囲の場合、ガラス基板（磁気記録媒体）が座屈変形や曲げ変形等の変形をした場合でも、ガラス基板、磁気記録媒体が短時間で元の形状に戻れることを示している。また、さらに時間経過により変位する場合でもその変位幅は、擬弾性変形量Ａの値以下となり、平坦度の変位の幅が小さいことを示している。このため、擬弾性変形量Ａが上記範囲を有することによりサーボ情報を書き込み後の変位幅は小さくなりエラーの発生をより抑制することが可能になる。
【０１０６】
磁気記録媒体のガラス基板において、擬弾性変形量Ａは１．５μｍ以下であることがより好ましく、１．０μｍ以下であることがさらに好ましく、０．４μｍ以下であることが特に好ましい。
【０１０７】
また、本実施形態の磁気記録媒体に含まれるガラス基板において、ガラス基板直径方向の両端部を下面側から支持し、ガラス基板の中央部（中心を含む中央領域）上面に荷重を４８時間加えた後に荷重を取り除き、荷重を取り除いた後５時間経過時の平坦度と、荷重を取り除いた後４８時間経過時の平坦度との差の絶対値を擬弾性変形量Ｂとする。この場合に、ガラス基板は擬弾性変形量Ｂが１．５μｍ以下であることが好ましい。
【０１０８】
擬弾性変形量Ｂは具体的には例えば以下のようにして算出することができる。まず、ガラス基板の対向する２箇所に設けられた弦と円弧によって囲まれ、弦と円弧との間の距離の最大値はガラス基板の直径の２．３％〜７．７％の長さである、直径方向の両端部を下面側から支持する。ガラス基板の直径の３５〜８０％の長さの幅であり、該幅方向の中心線はガラス基板の中心を通り、弦と平行であるガラス基板の中央領域上面に、（ガラス基板の主平面の面積）ｍｍ２×２．２８ｍＮ／ｍｍ２により計算される荷重を４８時間加える。その後に荷重を取り除き、荷重を取り除いた後５時間経過時の平坦度と、荷重を取り除いた後４８時間経過時の平坦度との差の絶対値を擬弾性変形量Ｂとすることができる。
【０１０９】
擬弾性変形量Ｂは、荷重を除去してから５時間経過時から４８時間経過時の間の平坦度の変化量を意味している。このため、その値が小さいほど、荷重を除去して５時間経過時からの平坦度の変化量が小さいことを意味している。
【０１１０】
従って、擬弾性変形量Ｂが上記規定を満たすことによって、例えば荷重を除去してから５時間後にサーボ情報を書き込んだ場合、その後の平坦度の変化が小さい、すなわちガラス基板（磁気記録媒体）の変位量が小さいこととなる。このため、書き込んだサーボ情報の位置がずれることを防止し、エラーの発生率をより抑制することが可能になる。
【０１１１】
擬弾性変形量Ｂの値としては、サーボ情報を書き込んだ後、データの読み取り、書き込みを行う際に許容される変形量であればよく特に限定されないが、上記のように１．５μｍ以下であることが好ましい。擬弾性変形量Ｂとしては、１．０μｍ以下であることがより好ましく、０．５μｍ以下であることがより好ましく、０．４μｍ以下であることが特に好ましい。
【０１１２】
さらに、本実施形態の磁気記録媒体に含まれるガラス基板において、ガラス基板の直径方向の両端部を下面側から支持し、ガラス基板の中央部（中心を含む中央領域）上面に荷重を４８時間加えた後に荷重を取り除き、荷重を取り除いた後、５時間経過時の平坦度を擬弾性変形量Ｃとする。この場合に、ガラス基板は擬弾性変形量Ｃが２．５μｍ以下であることが好ましく、２．０μｍ以下であることが好ましく、１．５μｍ以下であることが好ましく、１．０μｍ以下であることがより好ましい。
【０１１３】
擬弾性変形量Ｃは具体的には例えば以下のようにして算出することができる。まず、ガラス基板の対向する２箇所に設けられた弦と円弧によって囲まれ、弦と円弧との間の距離の最大値はガラス基板の直径の２．３％〜７．７％の長さである、直径方向の両端部を下面側から支持する。そしてガラス基板の直径の３５〜８０％の長さの幅であり、該幅方向の中心線はガラス基板の中心を通り、弦と平行であるガラス基板の中央領域上面に、（ガラス基板の主平面の面積）ｍｍ２×２．２８ｍＮ／ｍｍ２により計算される荷重を４８時間加える。その後に荷重を取り除き、荷重を取り除いた後、５時間経過時の平坦度を擬弾性変形量Ｃとすることができる。
【０１１４】
擬弾性変形量Ｃは、その値が小さいほど荷重除去後５時間経過時における平坦度が小さいことを示している。係るパラメータを充足するガラス基板は、荷重を４８時間加えているにもかかわらず、変形量が少ないことおよび／または荷重を除去してから５時間で平坦度が回復していることを示している。このため、荷重除去後５時間経過時にサーボ情報を書き込んだとしても、ガラス基板のその後の変形量は小さく、エラーの発生率をより抑制することが可能になる。
【０１１５】
ここまで説明した擬弾性変形量Ａ〜Ｃの測定方法について図３、４を用いて説明する。
【０１１６】
なお、以下の説明、図３において各時間での平坦度はＦ（ｘｈ）のように表わす。式中ｘは、荷重を取り除いた時点を基準（０ｈ）とし、荷重を取り除いてからの経過時間を示している。また、荷重を取り除く前の時間はマイナスで表わされる。このため、例えば、Ｆ（−４８ｈ）とは、荷重を取り除く４８時間前、すなわち荷重を加える前のガラス基板の平坦度を示している。
【０１１７】
まず、擬弾性変形量測定フローについて、図３を用いて説明する。
【０１１８】
測定は、図３に示すように、まず、荷重を加える前に、ガラス基板の平坦度Ｆ（−４８ｈ）を測定する（図３中（１）の点）。その後、ガラス基板に後述する方法により、４８時間荷重を加える。これは、本発明者らの検討によるといずれのガラス基板においても荷重を加えてから１６時間程度で平坦度の変化が飽和することが確認されたためである。このため、平坦度の変化が飽和し、それ以上長く荷重をかけても平坦度の変化が起きない時間という観点から４８時間としている。
【０１１９】
４８時間経過後荷重を取り除き（図３中（２）の点）、荷重を取り除いた後５時間経過したときに平坦度を再度測定して（図３中（３）の点）これをＦ（５ｈ）とした。これは、上述のように、一般的に、磁性層成膜工程や、磁気記録媒体保持工程で形成した梱包を開封した後５〜１２時間程度してからサーボ情報の書き込みが行われているためである。
【０１２０】
また、荷重を取り除いた後、４８時間経過したときの平坦度を測定して（図３中（４）の点）これをＦ（４８ｈ）とした。これは、一般的なハードディスクドライブの組立工程において、磁性層成膜工程や、磁気記録媒体保持工程で形成した梱包を開封後４８時間程度経過した時点でリード・ライトテストを行うためである。
【０１２１】
そして、擬弾性変形量Ａは上記のように、荷重を加える前の平坦度Ｆ（−４８ｈ）と、荷重を取り除いた後５時間経過した時の平坦度との差の絶対値により算出され、以下の式で表わされる。
【０１２２】
（擬弾性変形量Ａ）＝｜Ｆ（５ｈ）−Ｆ（−４８ｈ）｜
擬弾性変形量Ａの値が小さいほど、荷重を加えることによって生じた変形から元のガラス基板の形状（平坦度）に戻っていることを示している。
【０１２３】
また、擬弾性変形量Ｂは上記のように荷重を取り除いた後５時間経過した時の平坦度と、４８時間経過した時の平坦度の差の絶対値により算出され、以下の式で表わされる。
【０１２４】
（擬弾性変形量Ｂ）＝｜Ｆ（５ｈ）−Ｆ（４８ｈ）｜
擬弾性変形量Ｃは、荷重を除去した後５時間経過した時の平坦度を表わしている。このため、以下の式で表わされる。
【０１２５】
（擬弾性変形量Ｃ）＝Ｆ（５ｈ）
ガラス基板の平坦度を測定する手段については特に限定されるものではなく、例えば位相測定干渉法（フェイズシフト法）により測定を行うことができる。
【０１２６】
次に、擬弾性変形量を測定する際の、ガラス基板に荷重を加える方法について以下に説明する。
【０１２７】
ガラス基板に荷重を加える際には、ガラス基板の対向する直径方向の両端部を下面側から支持し、ガラス基板の中心を含む中央部にガラス基板の上面から垂直下方に荷重を加えることにより行う。
【０１２８】
具体的な例について、図４を用いて説明する。
【０１２９】
図４は擬弾性変形量を測定するために、ガラス基板４３に荷重４５を加えている構成例を示したものであり、図４（Ａ）は横側面図、図４（Ｂ）は上面図をそれぞれ示したものである。
【０１３０】
図４にあるように、ガラス基板４３の両端部を支持するためＶ字ブロック４１を用い、その上にガラス基板４３、荷重（重石）４５を配置してガラス基板４３に荷重を加える。
【０１３１】
Ｖ字ブロック４１はその中央部にＶ字状の切り込み部４２を有している。そして、Ｖ字状の切り込み部４２を覆うようにガラス基板４３を配置することによりガラス基板４３の両端部４４のみを下面側から支持することができるように構成されている。なお、ガラス基板４３を支持する部材としては、Ｖ字ブロックに限定されるものではなく、ガラス基板４３の両端部４４を支持できるものであればよい。例えば四角柱形状のブロック２つを所定の間隔を空けて、ガラス基板４３の両端部分４４を支持できるように配置したものでもよい。
【０１３２】
この場合、Ｖ字ブロックと接触し、ガラス基板４３を支持する直径方向の両端２箇所に設けられた両端部（支持部）４４は、それぞれ弦４４１、４４２と円弧によって囲まれている。そして、弦４４１と弦４４２はＶ字ブロックの切り込み部の端部であり、平行になっている。そして、弦と円弧の間の距離の最大値、すなわち、図４中のＷ１はそれぞれ、例えばガラス基板４３の直径の２．３％〜７．７％の長さとすることが好ましく、直径の４．０％〜６．０％とすることがより好ましい。これは、支持する部分の範囲が狭すぎると、荷重を加えた場合にガラス基板４３がずれ落ちて破損する恐れがあるためであり、広すぎると、荷重部分との間の距離が短くなり、平坦度の変化が出にくくなり、測定の分解能が低くなるためである。
【０１３３】
荷重については、ガラス基板４３の中心を含む中央部に荷重を加えることができればよく、特にその配置、荷重の大きさについて限定されるものではない。
【０１３４】
例えば図４に示すように、ガラス基板４３の中央部に直方体の荷重（重石）を配置することによって行うことができる。この場合、荷重はガラス基板４３を支持する両端部を構成する弦４４１、４４２と平行になるように配置することが好ましい。また、荷重は図４（Ｂ）に示すように、弦４４１、４４２と平行な中心線から一定の距離の幅（範囲）のガラス基板４３を全て覆うように配置することが好ましい。例えば荷重（重石）として、その幅すなわち、図４中のＷ２の長さがガラス基板４３の直径の３５％〜８０％である直方体を好ましく用いることができ、３５％〜５０％のものをより好ましく使用することができる。
【０１３５】
これは、例えば荷重を加える範囲が狭すぎる場合、荷重が狭い範囲に集中する、荷重が不安定となり転倒する、などによってガラス基板４３を破損する恐れがあるためであり、荷重を加える範囲が広すぎる場合、支持している両端部との間の距離が狭くなり、平坦度の変化が出にくくなり、測定の分解能が低くなるためである。
【０１３６】
荷重（重石）の縦方向の長さとしては、上記のようにガラス基板４３の直径と同じ長さ、または、それ以上の長さであることが好ましい。
【０１３７】
荷重の重さとしても特に限定されるものではなく、擬弾性による変形が十分に起こり、かつガラス基板４３を破損しない範囲であれば良く、用いるガラス基板４３の面積や強度等に応じて選択することができる。
【０１３８】
例えば、ガラス基板４３の主平面の面積１ｍｍ２あたり、０．２３３ｇｆ（２．２８ｍＮ）の荷重になるように選択することができる。すなわち、（（磁気記録媒体用）ガラス基板の主平面の面積）ｍｍ２×０．２３３ｇｆ／ｍｍ２（２．２８ｍＮ／ｍｍ２）により計算される荷重を加えることができる。例えば、外径が６５ｍｍ、内径（中央部の円孔の直径）が２０ｍｍのガラス基板（２．５インチのガラス基板）の場合、７００ｇｆ（６．８６Ｎ）の荷重をガラス基板４３の中央部上面に加えることになる。
【０１３９】
なお、ガラス基板に加わる力（荷重）は同じでも、ガラス基板の板厚が薄くなれば座屈変形、曲げ変形とも応力としては大きくなるため、より局所的な変形が起こりやすくなる。このような場合においては本実施形態で開示した磁気記録媒体がより有効に機能することになる。たとえば断面が矩形の角柱の単純はりの両端を保持し中央に一定荷重とした際の中央部のたわみ量ｄは以下の式で与えられる。
【０１４０】
ｄ＝（ＰＬ３）／（４８ＥＩ）
Ｐ：中心荷重  Ｌ：はりの長さ  Ｅ：材料のヤング率
Ｉ＝断面二次モーメント＝（ｂｈ３）／１２  ｂ：角柱の幅  ｈ：厚み
このため遅延復元変形量もガラス基板の厚みの３乗に反比例し、厚みが薄くなるほど著しく遅延復元変形量が大きくなる可能性がある。しかし、本実施形態の磁気記録媒体によれば、ガラス基板の板厚が薄い場合でも、サーボ情報書き込むまでに変位を終え、またはほぼ終えた状態となる。
【０１４１】
以上、本実施形態の磁気記録媒体について説明してきたが、本実施形態の磁気記録媒体に含まれるガラス基板に力（荷重）が加わり、変形した場合でもサーボ情報を書き込むまでにガラス基板（磁気記録媒体）は力（荷重）を除去した後の復原力による変位を終え、または、ほぼ終えた状態となる。従って、サーボ情報を書き込んだ後のガラス基板は変位しない、または、変位の程度が軽微となり、書き込んだサーボ情報の位置がずれることを防止し、エラーの発生率を抑制することができる。
［第２の実施形態］
本実施形態の磁気記録媒体の構成例について説明を行う。
【０１４２】
本実施形態の磁気記録媒体は、ガラス基板上に磁性層が成膜されたサーボ情報書き込み用の磁気記録媒体である。そして、該磁気記録媒体に含まれるガラス基板の擬弾性変形量Ａが２．０μｍ以下となっていることが好ましい。なお、擬弾性変形量Ａの下限値は０μｍとなる。これは、後述する擬弾性変形量Ｂ、擬弾性変形量Ｃについても同様のことがいえる。
【０１４３】
ここで擬弾性変形量Ａとは、該磁気記録媒体に含まれるガラス基板の直径方向の両端部を下面側から支持し、ガラス基板の中央部上面に荷重を４８時間加えた後に荷重を取り除き、荷重を取り除いた後５時間経過時の平坦度と、荷重を加える前の平坦度との差の絶対値を意味する。
【０１４４】
特に、擬弾性変形量Ａは具体的には例えば以下のようにして算出することができる。まず、ガラス基板の対向する２箇所に設けられた弦と円弧によって囲まれ、弦と円弧との間の距離の最大値はガラス基板の直径の２．３％〜７．７％の長さである、直径方向の両端部を下面側から支持する。そして、ガラス基板の直径の３５〜８０％の長さの幅であり、該幅方向の中心線はガラス基板の中心を通り、弦と平行であるガラス基板の中央領域上面に、（ガラス基板の主平面の面積）ｍｍ２×２．２８ｍＮ／ｍｍ２により計算される荷重を４８時間加える。その後、荷重を取り除き、荷重を取り除いた後５時間経過時の平坦度と、荷重を加える前の平坦度との差の絶対値を擬弾性変形量Ａとすることができる。
【０１４５】
従って、擬弾性変形量Ａの値が小さいほど、磁気記録媒体（ガラス基板）を変形させた荷重（力）を除去した後、短時間で元の形状に戻ることができる磁気記録媒体であることを示す。
【０１４６】
擬弾性変形量Ａを測定する際に、ガラス基板に荷重を４８時間加えているのは、本発明の発明者らの検討によると、ガラス基板の組成によらずガラス基板に荷重を加える時間が１６時間程度で平坦度の変化が飽和してきていることが確認された。このため、平坦度の変化が飽和し、それ以上長く荷重をかけても平坦度の変化が起きない時間という観点から４８時間としている。
【０１４７】
荷重を取り除いた後５時間後の平坦度を比較の対象としているのは、磁性層成膜工程や、磁気記録媒体保持工程等を行い、磁気記録媒体を製造した後、サーボ情報を書き込むまでの間に磁気記録媒体をハードディスクに組み込むハードディスク組み込み工程等行う。こため、通常、磁気記録媒体を製造した後、すなわち、磁性層成膜工程後、または、磁気記録媒体保持工程で形成した梱包を開封した後、サーボ情報を書き込むまで少なくとも５〜１２時間程度かかるためである。
【０１４８】
本実施形態の磁気記録媒体に含まれるガラス基板の擬弾性変形量Ａが上記範囲の場合、ガラス基板（磁気記録媒体）が座屈変形や曲げ変形等の変形をした場合でも、ガラス基板、磁気記録媒体が短時間で元の形状に戻れることを示している。また、さらに時間経過により変位する場合でもその変位幅は、擬弾性変形量Ａの値以下となり、平坦度の変位の幅が小さいことを示している。このため、擬弾性変形量Ａが上記範囲を有することによりサーボ情報を書き込み後の変位幅は小さくなりエラーの発生をより抑制することが可能になる。
【０１４９】
磁気記録媒体のガラス基板において、擬弾性変形量Ａは１．５μｍ以下であることがより好ましく、１．０μｍ以下であることがさらに好ましく、０．４μｍ以下であることが特に好ましい。
【０１５０】
また、本実施形態の磁気記録媒体に含まれるガラス基板において、ガラス基板直径方向の両端部を下面側から支持し、ガラス基板の中央部（中心を含む中央領域）上面に荷重を４８時間加えた後に荷重を取り除き、荷重を取り除いた後５時間経過時の平坦度と、荷重を取り除いた後４８時間経過時の平坦度との差の絶対値を擬弾性変形量Ｂとする。この場合に、ガラス基板は擬弾性変形量Ｂが１．５μｍ以下であることが好ましい。
【０１５１】
擬弾性変形量Ｂは具体的には例えば以下のようにして算出することができる。まず、ガラス基板の対向する２箇所に設けられた弦と円弧によって囲まれ、弦と円弧との間の距離の最大値はガラス基板の直径の２．３％〜７．７％の長さである、直径方向の両端部を下面側から支持する。ガラス基板の直径の３５〜８０％の長さの幅であり、該幅方向の中心線はガラス基板の中心を通り、弦と平行であるガラス基板の中央領域上面に、（ガラス基板の主平面の面積）ｍｍ２×２．２８ｍＮ／ｍｍ２により計算される荷重を４８時間加える。その後に荷重を取り除き、荷重を取り除いた後５時間経過時の平坦度と、荷重を取り除いた後４８時間経過時の平坦度との差の絶対値を擬弾性変形量Ｂとすることができる。
【０１５２】
擬弾性変形量Ｂは、荷重を除去してから５時間経過時から４８時間経過時の間の平坦度の変化量を意味している。このため、その値が小さいほど、荷重を除去して５時間経過時からの平坦度の変化量が小さいことを意味している。
【０１５３】
従って、擬弾性変形量Ｂが上記規定を満たすことによって、例えば荷重を除去してから５時間後にサーボ情報を書き込んだ場合、その後の平坦度の変化が小さい、すなわち磁気記録媒体（ガラス基板）の変位量が小さいこととなる。このため、書き込んだサーボ情報の位置がずれることを防止し、エラーの発生率をより抑制することが可能になる。
【０１５４】
擬弾性変形量Ｂの値としては、サーボ情報を書き込んだ後、データの読み取り、書き込みを行う際に許容される変形量であればよく特に限定されないが、上記のように１．５μｍ以下であることが好ましい。擬弾性変形量Ｂとしては、１．０μｍ以下であることがより好ましく、０．５μｍ以下であることがより好ましく、０．４μｍ以下であることが特に好ましい。
【０１５５】
さらに、本実施形態の磁気記録媒体に含まれるガラス基板において、ガラス基板の直径方向の両端部を下面側から支持し、ガラス基板の中央部（中心を含む中央領域）上面に荷重を４８時間加えた後に荷重を取り除き、荷重を取り除いた後、５時間経過時の平坦度を擬弾性変形量Ｃとする。この場合に、ガラス基板は擬弾性変形量Ｃが２．５μｍ以下であることが好ましく、２．０μｍ以下であることが好ましく、１．５μｍ以下であることが好ましく、１．０μｍ以下であることがより好ましい。
【０１５６】
擬弾性変形量Ｃは具体的には例えば以下のようにして算出することができる。まず、ガラス基板の対向する２箇所に設けられた弦と円弧によって囲まれ、弦と円弧との間の距離の最大値はガラス基板の直径の２．３％〜７．７％の長さである、直径方向の両端部を下面側から支持する。そしてガラス基板の直径の３５〜８０％の長さの幅であり、該幅方向の中心線はガラス基板の中心を通り、弦と平行であるガラス基板の中央領域上面に、（ガラス基板の主平面の面積）ｍｍ２×２．２８ｍＮ／ｍｍ２により計算される荷重を４８時間加える。その後に荷重を取り除き、荷重を取り除いた後、５時間経過時の平坦度を擬弾性変形量Ｃとすることができる。
【０１５７】
擬弾性変形量Ｃは、その値が小さいほど荷重除去後５時間経過時における平坦度が小さいことを示している。係るパラメータを充足するガラス基板は、荷重を４８時間加えているにもかかわらず、変形量が少ないことおよび／または荷重を除去してから５時間で平坦度が回復していることを示している。このため、荷重除去後５時間経過時にサーボ情報を書き込んだとしても、磁気記録媒体（ガラス基板）のその後の変形量は小さく、エラーの発生率をより抑制することが可能になる。
【０１５８】
ここまで説明した擬弾性変形量Ａ〜Ｃの測定は、第１の実施形態で説明した擬弾性変形量Ａ〜Ｃの測定方法と同様にして行うことができるため、ここでは説明を省略する。
【０１５９】
以上、本実施形態の磁気記録媒体について説明してきたが、本実施形態の磁気記録媒体は、該磁気記録媒体に力（荷重）が加わり、変形した場合でもサーボ情報を書き込むまでに磁気記録媒体は力（荷重）を除去した後の復原力による変位を終え、または、ほぼ終えた状態となる。従って、サーボ情報を書き込んだ後の磁気記録媒体は変位しない、または、変位の程度が軽微となり、書き込んだサーボ情報の位置がずれることを防止し、エラーの発生率を抑制することができる。
【実施例】
【０１６０】
以下に具体的な実施例を挙げて説明するが、本発明はこれらの実施例に限定されるものではない。
【０１６１】
［実験例１］
まず、以下の実施例、比較例において磁気記録媒体に用いるガラス基板の評価方法、及び、ガラス基板表面に磁性層などの薄膜を成膜した磁気記録媒体の評価方法について説明する。
（１）荷重除去直後の平坦度の荷重除去前の荷重印加時間依存性の評価
荷重除去前の荷重印加時間を変化させ、荷重（力）を除去した直後の平坦度の変化を評価した。
【０１６２】
ガラス基板に荷重（力）を加える方法について説明する。
【０１６３】
まず、図４に示すように磁気記録媒体に用いるガラス基板４３の両端部分をＶ字ブロック４１により支持した
支持部分４４は直径方向の両端に配置されており、２つの両端部（支持部）は弦４４１、４４２と（弦により切り取られた短い方の弧である）円弧によって囲まれており、２つの両端部は同一の形状になっている。そして、弦４４１、４４２と円弧の間の距離の最大値Ｗ１はガラス基板４３の直径の５．４％（３．５ｍｍ）になるように配置した。
【０１６４】
次に、Ｖ字ブロック４１によって支持された両端部分を構成する弦４４１、４４２と平行になるように、荷重４５をガラス基板４３の主平面上に配置した。本実施例では、荷重４５のサイズとしては、その横幅、すなわち、図４中のＷ２がガラス基板４３の直径の３８．５％（２５ｍｍ）であり、７００ｇｆ（６．８６Ｎ）である荷重を用いた。この場合、荷重４５の幅方向の中心線がガラス基板４３の中心を通るように配置する。
【０１６５】
また、縦方向については、図４に示したものと同様に荷重４５の横幅の範囲全体に渡ってガラス基板４３を完全に覆うよう、ガラス基板４３の直径よりも長いものを用いた。
【０１６６】
荷重時間による平坦度の変化の評価においては、荷重（力）を加える時間を変化させ、それによるガラス基板の平坦度の評価を行うため、各試料について後掲する表２に示した荷重印加時間の間、上記のようにガラス基板上に荷重を配置し、荷重除去後すぐに平坦度の測定を行った。
【０１６７】
そして、各ガラス基板について所定の時間、荷重を加えた後これを取り除いた直後の平坦度を測定した。平坦度の測定は、位相測定干渉法（フェイズシフト法）により行った。具体的には、干渉式平坦度測定機（Ｚｙｇｏ社製、型式：Ｚｙｇｏ  ＧＩ  Ｆｌａｔ（ＭＥＳＡ））を使用し、６８０ｎｍの測定波長で測定した。
（２）荷重除去後の平坦度の荷重解放後経過時間依存性の評価
ガラス基板に２４時間荷重を加えた後、荷重を除去し、荷重除去後の平坦度の変化を評価した。
【０１６８】
ガラス基板に荷重を加える方法は、（１）荷重除去直後の平坦度の荷重除去前の荷重印加時間依存性の評価の場合と同様にして行い、２４時間荷重を加えた。
【０１６９】
そして、荷重を除去後、後掲する表３中、荷重解放後経過時間で示した所定の時間毎に平坦度の測定を行った。平坦度の測定は（１）荷重除去直後の平坦度の荷重除去前の荷重印加時間依存性の評価の場合と同様に位相測定干渉法（フェイズシフト法）により行った。
（３）擬弾性変形量Ａ〜Ｃ
擬弾性変形量Ａ〜Ｃの評価を行うに当たって、第１の実施形態に説明したように、ガラス基板に荷重を加える前の平坦度Ｆ（−４８ｈ）と、荷重を４８時間加えた後これを取り除いてから５時間、４８時間経過時の平坦度Ｆ（５ｈ）、Ｆ（４８ｈ）をそれぞれ測定した。
【０１７０】
各時間における平坦度の測定は、位相測定干渉法（フェイズシフト法）により行った。具体的には、干渉式平坦度測定機（Ｚｙｇｏ社製、型式：Ｚｙｇｏ  ＧＩ  Ｆｌａｔ（ＭＥＳＡ））を使用し、６８０ｎｍの測定波長で測定した。
【０１７１】
その後、測定した各平坦度から以下の式により擬弾性変形量Ａ〜Ｃを算出した。
（擬弾性変形量Ａ）＝｜Ｆ（５ｈ）−Ｆ（−４８ｈ）｜
（擬弾性変形量Ｂ）＝｜Ｆ（５ｈ）−Ｆ（４８ｈ）｜
（擬弾性変形量Ｃ）＝Ｆ（５ｈ）
ここで、ガラス基板に荷重を加える方法については、（１）荷重除去直後の平坦度の荷重除去前の荷重印加時間依存性の評価の場合と同様にして行い、荷重は４８時間加えた。
（４）リード・ライトテスト
得られた磁気記録媒体について、以下に説明する手順によりリード・ライトテストを行った。
【０１７２】
具体的には、ガラス基板に磁性層等を形成した磁気記録媒体をハードディスクドライブ（ＨＤＤ）に組み込み、下記の手順にてサーボ情報を書き込んだ。その後、下記実施例の手順により、トラック密度約２５４ｋＴＰＩ（Ｔｒａｃｋ  ｐｅｒ  ｉｎｃｈ）、線記録密度約１５００ＢＰＩ（Ｂｉｔ  ｐｅｒ  ｉｎｃｈ）の条件にて磁気信号を記録し、その信号を読み出すときのエラー発生の有無を確認した。
【０１７３】
本実施例では、例１〜例１０の磁気記録媒体を作成し、その評価を行った。例１〜例１０の磁気記録媒体は、表１に示すように磁気記録媒体に含まれるガラス基板のガラス組成が異なっている。例１〜７が実施例、例８〜例１０が比較例となっている。
【０１７４】
【表１】
0005920403.tif 000002
（ガラス基板の製造）
各ガラス基板は、表１の例１〜例１０のガラス組成を有するガラス素基板を用いて、以下の手順により、直径６５ｍｍ、板厚０．６３５ｍｍ、中央部に２０ｍｍの円孔を有するドーナツ形状に加工した。なお、表１中ＲＯはガラス素基板のガラス組成のうちのアルカリ土類金属酸化物の含有量について、Ｒ２Ｏはガラス素基板のガラス組成のうちアルカリ金属酸化物の含有量についてそれぞれ示している。また、表中「−」は係る成分を含まない、すなわち係る成分の含有量が０であることを意味している。
【０１７５】
まず、ガラス素基板から中央部に円孔を有する円盤形状ガラス基板に加工する。
【０１７６】
この円盤形状ガラス基板の内周端面と外周端面を、面取り角度４５°のガラス基板が得られるように面取り加工を行う（内周面取り工程、外周面取り工程）。
【０１７７】
面取り加工後、アルミナ砥粒を用いてガラス基板上下主平面をラッピング加工し、砥粒を洗浄除去する。
【０１７８】
次に、ガラス基板の外周側面部と外周面取り部を、研磨ブラシと酸化セリウム砥粒を含有する研磨液を用いて研磨し、外周側面と外周面取り部の加工変質層（傷など）を除去し、鏡面となるように外周端面を研磨加工する（外周端面研磨工程）。
【０１７９】
外周端面研磨後、ガラス基板の内周側面部と内周面取り部を研磨ブラシと酸化セリウム砥粒を含有する研磨液用いて研磨し、内周側面部と内周面取り部の加工変質層（傷など）を除去し、鏡面となるように内周端面を研磨加工する（内周端面研磨工程）。内周端面研磨したガラス基板は、砥粒を洗浄除去する。
【０１８０】
ガラス基板の端面を加工した後、ダイヤモンド砥粒を含有する固定粒工具と研削液を用いて、ガラス基板上下主平面をラッピング加工し、洗浄する。
【０１８１】
次に、研磨具として硬質ウレタン製の研磨パッドと酸化セリウム砥粒を含有する研磨液を用いて、２２Ｂ型両面研磨装置（スピードファム社製、製品名：ＤＳＭ２２Ｂ−６ＰＶ−４ＭＨ）により上下主平面を１次研磨し、酸化セリウムを洗浄除去した。
【０１８２】
１次研磨後のガラス基板は、研磨具として軟質ウレタン製の研磨パッドと、上記の酸化セリウム砥粒よりも平均粒径が小さい酸化セリウム砥粒を含有する研磨液を用いて、２２Ｂ型両面研磨装置により上下主平面を２次研磨し、酸化セリウムを洗浄除去した。
【０１８３】
２次研磨後のガラス基板は、３次研磨（仕上げ研磨）を行う。３次研磨の研磨具として軟質ウレタン製研磨パッドとコロイダルシリカを含有する研磨液を用いて、両面研磨装置により上下主平面を研磨加工した。
【０１８４】
仕上げ研磨（３次研磨）したガラス基板は、スクラブ洗浄、洗剤溶液に浸漬した状態での超音波洗浄、純水に浸漬した状態での超音波洗浄、を順次行い（精密洗浄）、イソプロピルアルコール蒸気にて乾燥した。
【０１８５】
得られた各ガラス基板について、（１）荷重除去直後の平坦度の荷重除去前の荷重印加時間依存性の評価、（２）荷重除去後の平坦度の荷重解放後経過時間依存性の評価、（３）擬弾性変形量Ａ〜Ｃの評価を行った。
【０１８６】
まず、例１、例８、例９の磁気記録媒体で用いるガラス基板について（１）荷重除去直後の平坦度の荷重除去前の荷重印加時間依存性の評価を行ったので結果を表２に示す。また、表２の結果をグラフにしたものを図５、図６に示す。図６は横軸に示した荷重印加時間を対数軸にして示したものである。
【０１８７】
【表２】
0005920403.tif 000003
表２、図５、図６の結果から明らかなように、例８、例９の磁気記録媒体で用いるガラス基板については、荷重を加えることにより平坦度が大きくなり、１０時間を越えた辺りで平坦度の変化が飽和することが確認できた。この場合、荷重を加えはじめてから２４時間における平坦度の変化率は、例８のガラス基板は８７０％、例９のガラス基板は３３００％であった。
【０１８８】
これに対して、実施例である例１の磁気記録媒体で用いるガラス基板については、荷重を加えても平坦度は殆ど変化なく、荷重を加えはじめてから２４時間における平坦度の変化率が２０％であることが確認できた。
【０１８９】
これらの結果から、ガラス基板の組成により荷重に対する平坦度の変化が異なることが確認できた。特にＢ２Ｏ３を７．６ｍｏｌ％含有する例１のガラス基板については、上述のように平坦度の変化が小さいことが確認できた。
【０１９０】
次に、例１〜例１０のガラス基板について（２）荷重除去後の平坦度の荷重解放後経過時間依存性の評価を行ったので結果を表３に示す。また、表３の結果をグラフにしたものを、図７、図８に示す。図８は、図７の平坦度が小さい領域を拡大して示したものである。
【０１９１】
（２）荷重除去後の平坦度の荷重解放後経過時間依存性の評価は上述のように荷重を２４時間加えた後、荷重を除去し、荷重除去後の平坦度の変化を評価したものである。
【０１９２】
【表３】
0005920403.tif 000004
表３の結果によると、例１〜例７の磁気記録媒体で用いるガラス基板についてはいずれも２４時間荷重を加えた直後の平坦度が小さく、荷重を除去した後、時間の経過に関わらず平坦度の変化は殆ど見られなかった。
【０１９３】
これに対して、例８〜１０の磁気記録媒体で用いるガラス基板は、２４時間荷重を加えた直後の平坦度が大きくなっており、荷重を除去後時間の経過に伴い平坦度が徐々に小さくなることが確認できた。
【０１９４】
係る結果からも、ガラス基板のガラスの組成によって、荷重を加えた際の平坦度の変化が異なることが確認できた。また、荷重を除去した後の復原力による変位もガラス基板のガラスの組成により異なることが確認できた。
【０１９５】
特に例８〜例１０の磁気記録媒体で用いたガラス基板の場合、荷重を加えた際の平坦度の変化が大きいことが確認できた。このため、これらのガラス基板を磁気記録媒体とした場合、例えば荷重を除去してから５時間後にサーボ情報を書き込むと、その後サーボ情報の位置が大きく変化し、エラー発生の原因となることが分かる。
【０１９６】
例１〜例１０のガラス基板について、擬弾性変形量Ａ〜Ｃについての評価結果と、比弾性の計算結果を表４に示す。
【０１９７】
【表４】
0005920403.tif 000005
表４によると、例１〜７の磁気記録媒体に用いるガラス基板は比弾性が２９ＭＮｍ／ｋｇ以上と高くなっていることが確認できる。中でもＢ２Ｏ３の含有量が２．０ｍｏｌ％未満である例５、例６のガラス基板については比弾性が３４ＭＮｍ／ｋｇと特に高くなっていることが確認できた。また、Ｂ２Ｏ３を含有していないが、アルカリ金属酸化物の含有量が０ｍｏｌ％である例７のガラス基板についても比弾性が３４ＭＮｍ／ｋｇと特に高くなっていることが確認できた。比弾性が高い値をとることにより、磁気記録媒体とした場合に、磁気記録媒体を高速回転させた場合でも、フラッタリングの発生を抑制し、磁気記録媒体の読み取り／書き込みエラーの発生を特に抑制することが可能になる。
【０１９８】
荷重を加える前の平坦度と、荷重を加え、荷重を除去した後５時間経過した時点での平坦度との差の絶対値を示す擬弾性変形量Ａは、例１〜７の磁気記録媒体で用いるガラス基板は２．０μｍ以下と例８〜１０の磁気記録媒体で用いるガラス基板と比較して小さい値であることが確認できた。特に例１〜６の磁気記録媒体で用いるガラス基板は、擬弾性変形量Ａは０．１μｍ以下とより小さい値となることが確認できた。
【０１９９】
また、荷重を除去後５時間経過時の平坦度と、荷重を除去後４８時間経過時の平坦度との差の絶対値を示す擬弾性変形量Ｂも例１〜７の磁気記録媒体で用いるガラス基板についてはいずれも１．５μｍ以下と、例８〜１０の磁気記録媒体で用いるガラス基板と比較して非常に小さい値であることが確認できた。この場合も例１〜６の磁気記録媒体で用いるガラス基板の擬弾性変形量Ｂは０．１μｍ以下であり、特に小さくなることが確認できた。
【０２００】
さらに、荷重を除去後５時間経過時の平坦度を示す擬弾性変形量Ｃも例１〜７の磁気記録媒体で用いるガラス基板については２．５μｍ以下と、例８〜１０の磁気記録媒体で用いるガラス基板と比較して小さい値であることが確認できた。また、例１〜６の磁気記録媒体で用いるガラス基板は、１．０μｍ以下と特に小さい値となった。
【０２０１】
荷重を加える時間が異なるものの（２）荷重除去後の平坦度の荷重解放後経過時間依存性の評価でも説明したように、例１〜７の磁気記録媒体で用いるガラス基板は荷重の除去直後においても平坦度が小さく、荷重を除去後の平坦度の変化も小さくなる。このため、上述のように擬弾性変形量も小さくなったと考えられる。
（磁気記録媒体の製造）
次に、例１〜例１０の磁気記録媒体で用いるそれぞれのガラス基板に下地層、磁性層、保護層、潤滑層を順次設けて例１〜例１０の磁気記録媒体を各１００枚ずつ製造した。
【０２０２】
具体的な手順を説明すると、例１〜１０の各磁気記録媒体用のガラス基板の表面に、インライン型スパッタリング装置を用いて、軟磁性下地層としてＮｉＦｅ層、非磁性中間層としてＲｕ層、垂直磁気記録層としてＣｏＣｒＰｔＳｉＯ２のグラニュラ構造層を、順次積層した。次に、ＣＶＤ法にてダイヤモンドライクカーボン膜を保護層として形成した。その後、ディップ法によってパーフルオロポリエーテルを有する潤滑膜を形成し、磁気記録媒体とした。
【０２０３】
得られた磁気記録媒体をそれぞれシッピングカセット（エンテグリス社製）に収納し、４００ｍｍＨｇの真空度でＡｌラミネート袋に真空包装し、４８時間放置した。
【０２０４】
４８時間後包装を開封し、磁気記録媒体を取り出してＨＤＤ装置に組み上げ、２５４ｋＴＰＩに対応する条件でサーボ情報を書き込んだ。サーボ情報書き込みは、開封後５時間後に行った。サーボ情報書き込みから４３時間後（開封後４８時間後）に、ＨＤＤのリード・ライトテストを実施した。
【０２０５】
リード・ライトテストの結果、例１〜例７の磁気記録媒体においては、試験に供した１００枚の磁気記録媒体いずれにおいてもエラーは発生しなかったが、例８〜例１０の磁気記録媒体においては、１％程度のエラーが外周部に集中して発生した。
【０２０６】
例８〜１０の磁気記録媒体においてエラー発生率が大きくなった原因は以下のように考えられる。
【０２０７】
シッピングカセット内に保持された磁気記録媒体は、真空包装による大気からの圧力で変形し、開包後はそれぞれの磁気記録媒体に含まれるガラス基板の特性に従って徐々に元の形状に戻る。しかしながら、例８〜１０では上記ガラス基板の評価から明らかなように、荷重が加えられた後、荷重を除去すると徐々にガラス基板の形状が変化する。このため、サーボ情報書き込み時に、ガラス基板はまだ形状変化している途中であり、サーボ情報書き込み後さらに形状が変化する。従って、サーボ情報書き込み後のリード・ライトテスト時にサーボ情報の位置ずれが発生したものと考えられる。
【０２０８】
形状の変化は外周ほど顕著なため、ガラス基板によっては外周部にエラーが集中したものと推認される。
【０２０９】
例８、９の磁気記録媒体で用いたガラス基板は、例１〜例４で用いたガラス基板よりも比弾性が高く、フラッタリングが抑えられるため、従来の磁気記録媒体についての考えによれば、磁気記録媒体の実装評価においてエラーの発生が抑制されるはずである。しかしながら、上記のようにエラーの発生率が高かった。
【０２１０】
これは、例８、９の磁気記録媒体の製造工程においてガラス基板に座屈変形または曲げ変形を生じたにも関わらず、ガラス基板のガラスの組成の選択が適切でなかったため、変形後、元の形状に戻る過程でサーボ情報が書き込まれたためと考えられる。
【０２１１】
これらの結果から、磁気記録媒体のエラーの発生を充分に抑制するためには、従来考えられていたようにガラス基板として比弾性が高いガラス基板を用いるだけでは不充分であり、Ｂ２Ｏ３の含有量が所定の範囲にあるガラス基板、または、アルカリ金属酸化物の含有量が所定量以下のガラス基板を選択する必要があることが分かる。
［実験例２］
本実施例では、例１１〜例２４の磁気記録媒体を作成し、その評価を行った。例１１〜例２４の磁気記録媒体は、表５に示すように磁気記録媒体に含まれるガラス基板のガラス組成が異なっている。例１１〜２１が実施例、例２２〜例２４が比較例となっている。
（ガラス基板の製造）
各ガラス基板は、表５の例１１〜例２４のガラス組成を有するガラス素基板を用いて、直径６５ｍｍ、板厚０．６３５ｍｍ、中央部に２０ｍｍの円孔を有するドーナツ形状のガラス基板を作製した。ガラス基板の作製手順は実験例１と同様にして行ったため説明を省略する。
【０２１２】
表５中ＲＯはガラス素基板のガラス組成のうちのアルカリ土類金属酸化物の含有量について、Ｒ２Ｏはガラス素基板のガラス組成のうちアルカリ金属酸化物の含有量についてそれぞれ示している。また、表中「−」は係る成分を含まない、すなわち係る成分の含有量が０であることを意味している。
【０２１３】
得られた各ガラス基板について、実験例１の場合と同様にして擬弾性変形量Ａの評価を行った。
【０２１４】
結果を表５に示す。
【０２１５】
【表５】
0005920403.tif 000006
表５に示した結果によるとアルカリ金属酸化物を１種類含み、アルカリ金属酸化物の含有量が０ｍｏｌ％以上２５ｍｏｌ％以下の例１１、１３、１４、１８、１９、２１は擬弾性変形量Ａが０．６μｍ未満となっていることを確認できた。
【０２１６】
また、アルカリ金属酸化物を２種類以上含み、アルカリ金属酸化物の含有量の合計が０ｍｏｌ％より多く２０ｍｏｌ％以下の例１２、１５〜１７、２０は擬弾性変形量Ａが２．０μｍ以下となっていることを確認できた。これに対して、比較例であり、アルカリ金属酸化物を２種類含有し、アルカリ金属酸化物の含有量の合計が２０ｍｏｌ％を超える例２２〜２４では擬弾性変形量Ａが、例１１〜２１と比較して非常に大きくなることを確認できた。
（磁気記録媒体の製造）
次に、例１１〜例２４の磁気記録媒体で用いるそれぞれのガラス基板に下地層、磁性層、保護層、潤滑層を順次設けて例１１〜例２４の磁気記録媒体を１００枚ずつ製造した。
【０２１７】
磁気記録媒体は実験例１と同様の手順により製造したため説明を省略する。
【０２１８】
製造した磁気記録媒体について実験例１と同様にしてシッピングカセット（エンテグリス社製）に収納し、４００ｍｍＨｇの真空度でＡｌラミネート袋に真空包装し、４８時間放置した。そして、４８時間後包装を開封し、磁気記録媒体を取出してＨＤＤ装置に組み上げ、２５４ｋＴＰＩに対応する条件でサーボ情報を書き込んだ、サーボ情報書き込みは開封後５時間後に行い、サーボ情報書き込みから４３時間後（開封後４８時間後）にＨＤＤのリード・ライトテストを実施した。
【０２１９】
リード・ライトテストを実施したところ、例１１〜例２１の磁気記録媒体はいずれにおいてもエラーは発生しなかったが、例２２〜例２４の磁気記録媒体おいては１％程度のエラーが外周部に集中して発生した。
【０２２０】
例２２〜例２４の磁気記録媒体においてエラー発生率が大きくなった原因は以下のように考えられる。
【０２２１】
シッピングカセット内に保持された磁気記録媒体は、真空包装による大気からの圧力で座屈変形及び曲げ変形の少なくともいずれかにより変形し、開包後はそれぞれの磁気記録媒体に含まれるガラス基板の特性に従って徐々に元の形状に戻る。しかしながら、例２２〜例２４では上記ガラス基板の評価から明らかなように、擬弾性変形量Ａが例１１〜例２１と比較して大きくなっている。このため、サーボ情報書き込み時にはガラス基板はまだ形状変化している途中であり、サーボ情報書き込み後さらに形状が変化し、サーボ情報書き込み後のリード・ライトテスト時にサーボ情報の位置ずれが発生したものと考えられる。
【０２２２】
そして、形状の変化は外周ほど顕著なため、ガラス基板によっては外周部にエラーが集中したものと推認される。
【符号の説明】
【０２２３】
４３  ガラス基板
４４  両端部
４５  荷重
【図１】
0005920403.tif 000007
【図２】
0005920403.tif 000008
【図３】
0005920403.tif 000009
【図４】
0005920403.tif 000010
【図５】
0005920403.tif 000011
【図６】
0005920403.tif 000012
【図７】
0005920403.tif 000013
【図８】
0005920403.tif 000014